(57)【要約】  透明樹脂フィルム（１１）と、透明樹脂フィルム（１１）の一方の面側に積層された、アクリル系粘着剤から構成されるアクリル系粘着剤層（１２）と、透明樹脂フィルム（１１）の他方の面側に積層された、シリコーン系粘着剤から構成されるシリコーン系粘着剤層（１３）とを備え、アクリル系粘着剤の２３℃における損失正接が０．３〜１．０であり、アクリル系粘着剤層（１２）の厚さが２５〜１００μｍであり、シリコーン系粘着剤層（１３）の無アルカリガラスに対する粘着力が１０〜３００ｍＮ／２５ｍｍである、モバイル電子機器のディスプレイ面側表面に用いられる表面保護パネル用両面粘着シート（１）を提供する。かかる表面保護パネル用両面粘着シート（１）を使用した表面保護パネルによれば、エンドユーザーによる手作業であっても、ディスプレイへの貼付時に気泡が残り難く、ディスプレイからの剥離も容易に行うことができる。
2016103372.tif 000002
【特許請求の範囲】
【請求項１】
透明樹脂フィルムと、  前記透明樹脂フィルムの一方の面側に積層された、アクリル系粘着剤から構成されるアクリル系粘着剤層と、  前記透明樹脂フィルムの他方の面側に積層された、シリコーン系粘着剤から構成されるシリコーン系粘着剤層とを備え、  前記アクリル系粘着剤の２３℃における損失正接が、０．３〜１．０であり、  前記アクリル系粘着剤層の厚さが、２５〜１００μｍであり、  前記シリコーン系粘着剤層の無アルカリガラスに対する粘着力が、１０〜３００ｍＮ／２５ｍｍであることを特徴とする、モバイル電子機器のディスプレイ面側表面に用いられる表面保護パネル用両面粘着シート。
【請求項２】
前記アクリル系粘着剤層に透明硬質板が積層されることにより、表面保護パネルが構成され、  前記表面保護パネルは、前記シリコーン系粘着剤層を介して、モバイル電子機器のディスプレイ面側表面に貼付されることを特徴とする請求項１に記載の表面保護パネル用両面粘着シート。
【請求項３】
前記シリコーン系粘着剤層の厚さは、５〜１００μｍであることを特徴とする請求項１または２に記載の表面保護パネル用両面粘着シート。
【請求項４】
前記透明樹脂フィルムは、ポリエチレンテレフタレートフィルムであることを特徴とする請求項１〜３のいずれか一項に記載の表面保護パネル用両面粘着シート。
【請求項５】
前記透明樹脂フィルムの厚さは、１２〜１００μｍであることを特徴とする請求項１〜４のいずれか一項に記載の表面保護パネル用両面粘着シート。
【請求項６】
前記透明樹脂フィルムのヘイズ値は、１．５％以下であることを特徴とする請求項１〜５のいずれか一項に記載の表面保護パネル用両面粘着シート。
【請求項７】
前記表面保護パネル用両面粘着シートのヘイズ値は、２．０％以下であることを特徴とする請求項１〜６のいずれか一項に記載の表面保護パネル用両面粘着シート。
【請求項８】
請求項１〜７のいずれか一項に記載の表面保護パネル用両面粘着シートと、  前記表面保護パネル用両面粘着シートの前記アクリル系粘着剤層に積層された透明硬質板とを備えたことを特徴とする、モバイル電子機器のディスプレイ面側表面に用いられる表面保護パネル。
【請求項９】
前記透明硬質板が、ガラス板、ポリカーボネート板またはアクリル樹脂板であることを特徴とする請求項８に記載の表面保護パネル。
【発明の詳細な説明】
【技術分野】
【０００１】  本発明は、モバイル電子機器のディスプレイ面側表面に貼付して用いられる表面保護パネル、および当該表面保護パネル用の両面粘着シートに関するものである。
【背景技術】
【０００２】  近年急速に普及しているスマートフォンやタブレット端末等のモバイル電子機器は、ディスプレイにタッチパネルを搭載しており、ディスプレイ表面のトップガラスに指を接触させることにより操作が行われる。このようにトップガラスに指を接触させる操作方法では、トップガラスに傷がつき易い。また、モバイル電子機器のディスプレイにおいては、外光の反射により屋外では視認性が極端に低下する。【０００３】  上記の問題を解決するために、クリアハードコート層またはアンチグレアハードコート層をポリエチレンテレフタレートフィルム等に形成した光学シートを、粘着剤によってトップガラスに貼付することが広く行われている。【０００４】  ところで、スマートフォンやタブレット端末等のトップガラスとしては、外部からの衝撃からタッチパネルや液晶モジュール等の破損を防ぐために、一般的に化学強化ガラスが用いられている。ただし、想定以上の衝撃を受けると、化学強化ガラスであっても破損してしまう。そこで、トップガラスの破損を抑制するために、エンドユーザー自ら又はモバイル電子機器の周辺機器販売者等が、トップガラスの表面に、さらに保護ガラスを粘着剤で貼付することが提案され、一部上市されている。【０００５】  しかしながら、ガラス板等の硬質物同士を貼合する場合、それらは湾曲させることが困難であるため、両者の間に気泡が残り易い。特に、専用の貼合機等を使用せずに手作業で貼合すると、トップガラスと保護ガラスとの間に気泡が多く残存し、ディスプレイの視認性が低下してしまう。また、硬質物同士を剥離する場合も、それらは湾曲させることが難しいため、容易な剥離が困難である。したがって、貼合ミス等により再貼合するために、トップガラスから保護ガラスを剥離するときに、状況によっては保護ガラスが割れてしまうおそれがある。【０００６】  ここで、特許文献１には、大型ディスプレイであるフラットパネルディスプレイに用いられる透明衝撃緩和積層体が開示されている。また、特許文献２には、紫外線硬化性の粘着剤層を２層以上有する中間膜用粘着シートおよびそれを使用した透明積層体が開示されている。
【先行技術文献】
【特許文献】
【０００７】
【特許文献１】特開２００１−２６６７５９号公報
【特許文献２】特開２０１２−３１４１６号公報
【発明の概要】
【発明が解決しようとする課題】
【０００８】  特許文献１に開示された透明衝撃緩和積層体は、フラットパネルディスプレイの製造工程の一環で積層されるものであり、エンドユーザーによる手作業での積層を考慮したものではない。したがって、前述した手作業による貼付時および剥離時の問題は依然としてある。【０００９】  また、特許文献２に開示された透明積層体は、上記中間膜用粘着シートを使用して、ガラス板同士、ガラス板と合成樹脂板または合成樹脂板同士を積層し、粘着剤層を紫外線硬化させてなるものである。この透明積層体では、紫外線硬化前の粘着剤層が所定の粘弾性特性を有することにより、気泡のない積層外観を得るものである。したがって、粘着剤層を紫外線硬化させた後、気泡ができないように貼り直すことは困難である。また、エンドユーザー自らが紫外線を照射することも困難である。【００１０】  本発明は、上記のような実状に鑑みてなされたものであり、エンドユーザーによる手作業であっても、ディスプレイへの貼付時に気泡が残り難く、ディスプレイからの剥離も容易に行うことのできる表面保護パネル用両面粘着シートおよび表面保護パネルを提供することを目的とする。
【課題を解決するための手段】
【００１１】  上記目的を達成するために、第１に本発明は、透明樹脂フィルムと、前記透明樹脂フィルムの一方の面側に積層された、アクリル系粘着剤から構成されるアクリル系粘着剤層と、前記透明樹脂フィルムの他方の面側に積層された、シリコーン系粘着剤から構成されるシリコーン系粘着剤層とを備え、前記アクリル系粘着剤の２３℃における損失正接が、０．３〜１．０であり、前記アクリル系粘着剤層の厚さが、２５〜１００μｍであり、前記シリコーン系粘着剤層の無アルカリガラスに対する粘着力が、１０〜３００ｍＮ／２５ｍｍであることを特徴とする、モバイル電子機器のディスプレイ面側表面に用いられる表面保護パネル用両面粘着シートを提供する（発明１）。【００１２】  なお、本明細書における「モバイル電子機器のディスプレイ面側表面」とは、モバイル電子機器のディスプレイにおける表示面側の表面、すなわち、当該ディスプレイを見る者（エンドユーザー）側に露出している表面をいう。【００１３】  上記発明（発明１）に係る表面保護パネル用両面粘着シートによれば、上記アクリル系粘着剤層に透明硬質板が積層されることにより、表面保護パネルが構成される。この表面保護パネルは、エンドユーザーによる手作業であっても、モバイル電子機器のディスプレイ面側表面に貼付するときに気泡が残り難く、また貼り直し等の際には、表面保護パネルをディスプレイから容易に剥離することができる。【００１４】  上記発明（発明１）においては、前記アクリル系粘着剤層に透明硬質板が積層されることにより、表面保護パネルが構成され、前記表面保護パネルが、前記シリコーン系粘着剤層を介して、モバイル電子機器のディスプレイ面側表面に貼付されることが好ましい（発明２）。【００１５】  上記発明（発明１,２）において、前記シリコーン系粘着剤層の厚さは、５〜１００μｍであることが好ましい（発明３）。【００１６】  上記発明（発明１〜３）において、前記透明樹脂フィルムは、ポリエチレンテレフタレートフィルムであることが好ましい（発明４）。【００１７】  上記発明（発明１〜４）において、前記透明樹脂フィルムの厚さは、１２〜１００μｍであることが好ましい（発明５）。【００１８】  上記発明（発明１〜５）において、前記透明樹脂フィルムのヘイズ値は、１．５％以下であることが好ましい（発明６）。【００１９】  上記発明（発明１〜６）において、前記表面保護パネル用両面粘着シートのヘイズ値は、２．０％以下であることが好ましい（発明７）。【００２０】  第２に本発明は、前記表面保護パネル用両面粘着シート（発明１〜７）と、前記表面保護パネル用両面粘着シートの前記アクリル系粘着剤層に積層された透明硬質板とを備えたことを特徴とする、モバイル電子機器のディスプレイ面側表面に用いられる表面保護パネルを提供する（発明８）。【００２１】  上記発明（発明８）においては、前記透明硬質板が、ガラス板、ポリカーボネート板またはアクリル樹脂板であることが好ましい（発明９）。
【発明の効果】
【００２２】  本発明に係る表面保護パネル用両面粘着シートおよび表面保護パネルによれば、エンドユーザーによる手作業であっても、ディスプレイへの貼付時に気泡が残り難く、ディスプレイからの剥離も容易に行うことができる。
【図面の簡単な説明】
【００２３】
【図１】本発明の一実施形態に係る表面保護パネル用両面粘着シートの断面図である。
【図２】本発明の一実施形態に係る表面保護パネルの断面図である。
【図３】本発明の一実施形態に係る表面保護パネルをディスプレイ表面に貼付した積層体の断面図である。
【発明を実施するための形態】
【００２４】  以下、本発明の実施形態について説明する。〔表面保護パネル用両面粘着シート〕  図１に示すように、本実施形態に係る表面保護パネル用両面粘着シート（以下、単に「両面粘着シート」という場合がある。）１は、２枚の剥離シート２ａ，２ｂの剥離面と接するように当該２枚の剥離シート２ａ，２ｂに挟持されている。剥離シート２ａ、両面粘着シート１および剥離シート２ｂからなる積層体を、以下、剥離シート付き両面粘着シート３という。
【００２５】  本実施形態において、上記の剥離シート２ａ，２ｂは必須の構成要素ではなく、両面粘着シート１の使用時に剥離・除去されるものである。なお、本明細書における剥離シートの剥離面とは、剥離シートにおいて剥離性を有する面をいい、剥離処理を施した面および剥離処理を施さなくても剥離性を示す面のいずれをも含むものである。
【００２６】  本実施形態に係る両面粘着シート１は、いわゆる芯材としての透明樹脂フィルム１１と、透明樹脂フィルム１１の一方の面側に積層された、アクリル系粘着剤から構成されるアクリル系粘着剤層１２と、透明樹脂フィルム１１の他方の面側に積層された、シリコーン系粘着剤から構成されるシリコーン系粘着剤層１３とを備えている。
【００２７】  本実施形態に係る両面粘着シート１において、アクリル系粘着剤の２３℃における損失正接は０．３〜１．０であり、アクリル系粘着剤層１２の厚さは２５〜１００μｍであり、シリコーン系粘着剤層１３の無アルカリガラスに対する粘着力は１０〜３００ｍＮ／２５ｍｍである。なお、上記損失正接は、後述する試験例に例示される動的粘弾性測定装置により測定することができる。また、上記粘着力の具体的な測定方法は、後述する試験例に示す通りである。
【００２８】  本実施形態に係る両面粘着シート１は、以下のようにして好ましく使用される。すなわち、図２に示すように、上記アクリル系粘着剤層１２に透明硬質板４が積層されることにより、表面保護パネル５が構成される。得られた表面保護パネル５は、図３に示すように、上記シリコーン系粘着剤層１３を介して、モバイル電子機器のディスプレイ６（通常はトップガラス）のエンドユーザー側に露出している表面に貼付される。
【００２９】  ここで、本実施形態に係る両面粘着シート１は、透明樹脂フィルム１１の一方の面側にアクリル系粘着剤層１２を有し、他方の面側にシリコーン系粘着剤層１３を有するとともに、アクリル系粘着剤の２３℃における損失正接、アクリル系粘着剤層１２の厚さ、およびシリコーン系粘着剤層１３の無アルカリガラスに対する粘着力が上記範囲にあることにより、エンドユーザーによる手作業であっても、表面保護パネル５をモバイル電子機器のディスプレイ６に貼付するときに気泡が残り難く、また貼り直し等の際には、表面保護パネル５をディスプレイ６から容易に剥離することができる。
【００３０】１．両面粘着シート（１）透明樹脂フィルム  本実施形態に係る両面粘着シート１は、透明樹脂フィルム１１を芯材として備えることにより、剛性を有するものとなり、ハンドリング性に優れたものとなる。
【００３１】  透明樹脂フィルム１１としては、例えば、ポリエチレンテレフタレート、ポリブチレンテレフタレート、ポリエチレンナフタレート等のポリエステルからなるポリエステルフィルム、ポリウレタンフィルム、ポリエチレンフィルム、ポリプロピレンフィルム、トリアセチルセルロース等のセルロースフィルム、ポリ塩化ビニルフィルム、ポリ塩化ビニリデンフィルム、ポリビニルアルコールフィルム、エチレン−酢酸ビニル共重合体フィルム、ポリスチレンフィルム、ポリカーボネートフィルム、アクリル樹脂フィルム、ノルボルネン系樹脂フィルム、シクロオレフィン樹脂フィルム等のプラスチックフィルム；これらの２種以上の積層体などを挙げることができる。プラスチックフィルムは、一軸延伸または二軸延伸されたものでもよい。これらの中でも、ポリエステルフィルムが好ましく、特にハンドリング性、加工性等の点からポリエチレンテレフタレートフィルムが好ましい。
【００３２】  上記透明樹脂フィルム１１においては、隣接するシリコーン系粘着剤層１３および／またはアクリル系粘着剤層１２との密着性を向上させる等の目的で、所望により片面または両面に、酸化法などによる表面処理、あるいはプライマー処理を施すことができる。上記酸化法としては、例えばコロナ放電処理、プラズマ放電処理、クロム酸化処理（湿式）、火炎処理、熱風処理、オゾン、紫外線照射処理などが挙げられる。これらの表面処理法は、プラスチックフィルムの種類に応じて適宜選ばれるが、一般にコロナ放電処理法が効果および操作性の面から好ましく用いられる。
【００３３】  透明樹脂フィルム１１の厚さは、両面粘着シート１のハンドリング性の観点から、１２〜１００μｍであることが好ましく、特に２０〜９０μｍであることが好ましく、さらには３０〜７０μｍであることが好ましい。透明樹脂フィルム１１の厚さが１２μｍ以上であることにより、所定の剛性を発揮し、優れたハンドリング性が得られる。また、透明樹脂フィルム１１の厚さが１００μｍ以下であることにより、両面粘着シート１（剥離シート付き両面粘着シート３）の加工性（特に抜き加工性）が良好になる。
【００３４】  透明樹脂フィルム１１のヘイズ値（ＪＩＳ Ｋ７１３６：２０００に準じて測定した値）は、１．５％以下であることが好ましく、特に１．０％以下であることが好ましく、さらには０．５％以下であることが好ましい。透明樹脂フィルム１１のヘイズ値が１．５％以下であると、両面粘着シート１のヘイズ値（後述する）を低くして、高い透明性を実現することができ、モバイル電子機器のディスプレイ側表面用の表面保護パネルとして好適なものが得られる。
【００３５】（２）アクリル系粘着剤層  アクリル系粘着剤層１２の２３℃における損失正接（ｔａｎδ）は、下限値が０．３以上であり、好ましくは０．３５以上であり、特に好ましくは０．４以上である。アクリル系粘着剤層１２の損失正接の下限値が０．３以上であることにより、モバイル電子機器のディスプレイ６への貼付時に気泡が残り難くなる。一方、アクリル系粘着剤層１２の２３℃における損失正接は、上限値が１．０以下であり、好ましくは０．８以下であり、特に好ましくは０．６以下である。アクリル系粘着剤層１２の損失正接の上限値が１．０以下であることにより、アクリル系粘着剤層１２からの粘着剤の染み出しが抑制されるとともに、打痕等の外観欠点が発生し難くなる。
【００３６】  また、アクリル系粘着剤層１２の厚さは、下限値が２５μｍ以上であり、好ましくは３０μｍ以上であり、特に好ましくは３５μｍ以上である。アクリル系粘着剤層１２の厚さの下限値が２５μｍ以上であることにより、モバイル電子機器のディスプレイ６への貼付時に気泡が残り難くなる。一方、アクリル系粘着剤層１２の厚さは、上限値が１００μｍ以下であり、好ましくは８０μｍ以下であり、特に好ましくは６０μｍ以下である。アクリル系粘着剤層１２の厚さの上限値が１００μｍ以下であることにより、アクリル系粘着剤層１２からの粘着剤の染み出し等が抑制され、外観を良好に維持することができる。
【００３７】  アクリル系粘着剤層１２は、アクリル系粘着剤から構成され、好ましくは、上記の損失正接を満たすアクリル系粘着剤から構成される。アクリル系粘着剤は、（メタ）アクリル酸エステル重合体（ａ）を含有することが好ましく、特に、当該（メタ）アクリル酸エステル重合体（ａ）が架橋剤（ｂ）によって架橋されたものを含有することが好ましい。かかるアクリル系粘着剤は、上記の損失正接を満たし易い。なお、本明細書において、（メタ）アクリル酸エステルとは、アクリル酸エステル及びメタクリル酸エステルの両方を意味する。他の類似用語も同様である。また、「重合体」には「共重合体」の概念も含まれるものとする。
【００３８】  （メタ）アクリル酸エステル重合体（ａ）は、当該重合体を構成するモノマーとして、アルキル基の炭素数が１〜２０の（メタ）アクリル酸アルキルエステルを含有することが好ましい。これにより、得られる粘着剤は、好ましい粘着性を発現することができる。また、（メタ）アクリル酸エステル重合体（ａ）は、アルキル基の炭素数が１〜２０の（メタ）アクリル酸アルキルエステルと、架橋剤（ｂ）と反応する官能基を有するモノマー（反応性官能基含有モノマー）と、所望により用いられる他のモノマーとの共重合体であることが特に好ましい。
【００３９】  アルキル基の炭素数が１〜２０の（メタ）アクリル酸アルキルエステルとしては、例えば、（メタ）アクリル酸メチル、（メタ）アクリル酸エチル、（メタ）アクリル酸プロピル、（メタ）アクリル酸ｎ−ブチル、（メタ）アクリル酸ｎ−ペンチル、（メタ）アクリル酸ｎ−ヘキシル、（メタ）アクリル酸２−エチルヘキシル、（メタ）アクリル酸イソオクチル、（メタ）アクリル酸ｎ−デシル、（メタ）アクリル酸ｎ−ドデシル、（メタ）アクリル酸ミリスチル、（メタ）アクリル酸パルミチル、（メタ）アクリル酸ステアリル等が挙げられる。中でも、粘着性をより向上させる観点から、アルキル基の炭素数が１〜８の（メタ）アクリル酸エステルが好ましく、（メタ）アクリル酸メチル、（メタ）アクリル酸ｎ−ブチルおよび（メタ）アクリル酸２−エチルヘキシルが特に好ましい。なお、これらは単独で用いてもよいし、２種以上を組み合わせて用いてもよい。
【００４０】  （メタ）アクリル酸エステル重合体（ａ）は、当該重合体を構成するモノマー単位として、アルキル基の炭素数が１〜２０の（メタ）アクリル酸アルキルエステルを４０〜９９質量％含有することが好ましく、特に５０〜９０質量％含有することが好ましく、さらには７５〜８５質量％含有することが好ましい。
【００４１】  上記反応性官能基含有モノマーとしては、分子内に水酸基を有するモノマー（水酸基含有モノマー）、分子内にカルボキシル基を有するモノマー（カルボキシル基含有モノマー）、分子内にアミノ基を有するモノマー（アミノ基含有モノマー）などが好ましく挙げられる。これらは単独で用いてもよいし、２種以上を組み合わせて用いてもよい。
【００４２】  水酸基含有モノマーとしては、例えば、（メタ）アクリル酸２−ヒドロキシエチル、（メタ）アクリル酸２−ヒドロキシプロピル、（メタ）アクリル酸３−ヒドロキシプロピル、（メタ）アクリル酸２−ヒドロキシブチル、（メタ）アクリル酸３−ヒドロキシブチル、（メタ）アクリル酸４−ヒドロキシブチルなどの（メタ）アクリル酸ヒドロキシアルキルエステル等が挙げられる。中でも、得られる（メタ）アクリル酸エステル重合体（ａ）における水酸基の架橋剤（ｂ）との反応性および他の単量体との共重合性の点から（メタ）アクリル酸２−ヒドロキシエチルおよび（メタ）アクリル酸４−ヒドロキシブチルが好ましい。これらは単独で用いてもよいし、２種以上を組み合わせて用いてもよい。
【００４３】  カルボキシル基含有モノマーとしては、例えば、アクリル酸、メタクリル酸、クロトン酸、マレイン酸、イタコン酸、シトラコン酸等のエチレン性不飽和カルボン酸が挙げられる。中でも、得られる（メタ）アクリル酸エステル重合体（ａ）におけるカルボキシル基の架橋剤（ｂ）との反応性および他の単量体との共重合性の点からアクリル酸が好ましい。これらは単独で用いてもよいし、２種以上を組み合わせて用いてもよい。
【００４４】  アミノ基含有モノマーとしては、例えば、（メタ）アクリル酸アミノエチル、（メタ）アクリル酸ｎ−ブチルアミノエチル等が挙げられる。これらは単独で用いてもよいし、２種以上を組み合わせて用いてもよい。
【００４５】  （メタ）アクリル酸エステル重合体（ａ）は、当該重合体を構成するモノマー単位として、反応性官能基含有モノマーを１〜４０質量％含有することが好ましく、特に１０〜３５質量％含有することが好ましく、さらには１５〜２５質量％含有することが好ましい。
【００４６】  上記他のモノマーとしては、例えば、（メタ）アクリル酸メトキシエチル、（メタ）アクリル酸エトキシエチル等の（メタ）アクリル酸アルコキシアルキルエステル、（メタ）アクリル酸シクロヘキシル等の脂肪族環を有する（メタ）アクリル酸エステル、アクリルアミド、メタクリルアミド等の非架橋性のアクリルアミド、（メタ）アクリル酸Ｎ，Ｎ−ジメチルアミノエチル、（メタ）アクリル酸Ｎ，Ｎ−ジメチルアミノプロピル等の非架橋性の３級アミノ基を有する（メタ）アクリル酸エステル、酢酸ビニル、スチレンなどが挙げられる。これらは単独で用いてもよいし、２種以上を組み合わせて用いてもよい。
【００４７】  （メタ）アクリル酸エステル重合体（ａ）の重合態様は、ランダム共重合体であってもよいし、ブロック共重合体であってもよい。
【００４８】  （メタ）アクリル酸エステル重合体（ａ）の重量平均分子量は３０万〜１００万であることが好ましく、特に４０万〜９０万であることが好ましく、さらには５０万〜７０万であることが好ましい。なお、本明細書における重量平均分子量は、ゲルパーミエーションクロマトグラフィー（ＧＰＣ）法により測定した標準ポリスチレン換算の値である。
【００４９】  （メタ）アクリル酸エステル重合体（ａ）の重量平均分子量が３０万以上であると、アクリル系粘着剤層１２の耐久性が優れたものとなる。また、（メタ）アクリル酸エステル重合体（ａ）の重量平均分子量が１００万以下であると、良好な塗工性が得られる。
【００５０】  なお、上記アクリル系粘着剤において、（メタ）アクリル酸エステル重合体（ａ）は、１種を単独で用いてもよいし、２種以上を組み合わせて用いてもよい。
【００５１】  架橋剤（ｂ）としては、（メタ）アクリル酸エステル重合体（ａ）が有する反応性官能基と反応するものであればよく、例えば、イソシアネート系架橋剤、エポキシ系架橋剤、アミン系架橋剤、メラミン系架橋剤、アジリジン系架橋剤、ヒドラジン系架橋剤、アルデヒド系架橋剤、オキサゾリン系架橋剤、金属アルコキシド系架橋剤、金属キレート系架橋剤、金属塩系架橋剤、アンモニウム塩系架橋剤等が挙げられる。上記の中でも、（メタ）アクリル酸エステル重合体（ａ）が有する反応性官能基が水酸基の場合、水酸基との反応性に優れたイソシアネート系架橋剤を使用することが好ましく、（メタ）アクリル酸エステル重合体（ａ）が有する反応性官能基がカルボキシル基の場合、カルボキシル基との反応性に優れたエポキシ系架橋剤を使用することが好ましい。なお、架橋剤（ｂ）は、１種を単独で、または２種以上を組み合わせて使用することができる。
【００５２】  イソシアネート系架橋剤は、少なくともポリイソシアネート化合物を含むものである。ポリイソシアネート化合物としては、例えば、トリレンジイソシアネート、ジフェニルメタンジイソシアネート、キシリレンジイソシアネート等の芳香族ポリイソシアネート、ヘキサメチレンジイソシアネート等の脂肪族ポリイソシアネート、イソホロンジイソシアネート、水素添加ジフェニルメタンジイソシアネート等の脂環式ポリイソシアネートなど、及びそれらのビウレット体、イソシアヌレート体、さらにはエチレングリコール、プロピレングリコール、ネオペンチルグリコール、トリメチロールプロパン、ヒマシ油等の低分子活性水素含有化合物との反応物であるアダクト体などが挙げられる。中でも水酸基との反応性の観点から、トリメチロールプロパン変性の芳香族ポリイソシアネート、特にトリメチロールプロパン変性トリレンジイソシアネートおよびトリメチロールプロパン変性キシリレンジイソシアネートが好ましい。
【００５３】  エポキシ系架橋剤としては、例えば、１，３−ビス（Ｎ，Ｎ’−ジグリシジルアミノメチル）シクロヘキサン、Ｎ，Ｎ，Ｎ’，Ｎ’−テトラグリシジル−ｍ−キシリレンジアミン、エチレングリコールジグリシジルエーテル、１，６−ヘキサンジオールジグリシジルエーテル、トリメチロールプロパンジグリシジルエーテル、ジグリシジルアニリン、ジグリシジルアミン等が挙げられる。
【００５４】  架橋剤（ｂ）の使用量は、（メタ）アクリル酸エステル重合体（ａ）１００質量部に対して０．００１〜１０質量部であることが好ましく、特に０．０１〜１．５質量部であることが好ましく、さらには０．１〜１．０質量部であることが好ましい。架橋剤（ｂ）の使用量が多すぎると、アクリル系粘着剤の２３℃における損失正接が小さくなり過ぎる傾向がある。
【００５５】  重合体を構成するモノマー単位として反応性官能基含有モノマーを含む（メタ）アクリル酸エステル重合体（ａ）と、架橋剤（ｂ）とを含有する粘着性組成物を加熱等すると、架橋剤（ｂ）は、（メタ）アクリル酸エステル重合体（ａ）を構成する反応性官能基含有モノマーの反応性官能基と反応する。これにより、架橋剤（ｂ）によって（メタ）アクリル酸エステル重合体（ａ）が架橋された構造が形成され、得られる粘着剤層の凝集力、ひいては強度や耐久性が向上する。
【００５６】  上記アクリル系粘着剤には、所望により、通常使用されている各種添加剤、例えば屈折率調整剤、帯電防止剤、粘着付与剤、シランカップリング剤、酸化防止剤、紫外線吸収剤、光安定剤、軟化剤、充填剤などを添加することができる。
【００５７】  アクリル系粘着剤層１２を形成するには、アクリル系粘着剤および所望により溶剤を含有する塗布溶液を、塗布対象（例えば剥離シート２ｂの剥離面）に塗布し、加熱処理を行って、塗膜を形成する。形成された塗膜は、養生期間が不要な場合は、そのままアクリル系粘着剤層１２となり、養生期間が必要な場合は、養生期間経過後にアクリル系粘着剤層１２となる。
【００５８】  上記加熱処理は、塗布溶液の希釈溶剤等を揮発させる際の乾燥処理で兼ねることもできる。加熱処理を行う場合、加熱温度は、５０〜１５０℃であることが好ましく、特に７０〜１２０℃であることが好ましい。また、加熱時間は、３０秒〜１０分であることが好ましく、特に５０秒〜２分であることが好ましい。加熱処理後、必要に応じて、常温（例えば、２３℃、５０％ＲＨ）で１〜２週間程度の養生期間を設けてもよい。
【００５９】  上記アクリル系粘着剤が、反応性官能基を有する（メタ）アクリル酸エステル重合体（ａ）および架橋剤（ｂ）を含有する場合、上記の加熱処理により、架橋剤（ｂ）によって（メタ）アクリル酸エステル重合体（ａ）が架橋された構造が形成される。
【００６０】  ここで、アクリル系粘着剤層１２の粘着面（透明樹脂フィルム１１とは反対側の面）におけるＪＩＳ  Ｚ０２３７：２００９に準拠した無アルカリガラス粘着力は、０．５Ｎ／２５ｍｍ以上であることが好ましく、特に１Ｎ／２５ｍｍ以上であることが好ましく、さらには５Ｎ／２５ｍｍ以上であることが好ましい。上記粘着力が０．５Ｎ／２５ｍｍ以上であると、表面保護パネル５の使用時等において、アクリル系粘着剤層１２と透明硬質板４との界面にて意図しない剥離が生じることを防止することができる。なお、アクリル系粘着剤層１２の粘着面は、再剥離性を必要としないため、上記粘着力の上限は特に制約されないが、取り扱い容易性等を考慮すると、上限値は８０Ｎ／２５ｍｍ程度である。
【００６１】（３）シリコーン系粘着剤層  シリコーン系粘着剤層１３の無アルカリガラスに対する粘着力は、下限値が１０ｍＮ／２５ｍｍ以上であり、好ましくは２０ｍＮ／２５ｍｍ以上であり、特に好ましくは３０ｍＮ／２５ｍｍ以上である。シリコーン系粘着剤層１３の粘着力の下限値が１０ｍＮ／２５ｍｍ以上であることにより、モバイル電子機器のディスプレイ６との密着性を良好に維持することができ、経時で浮きや気泡が発生することを抑制することができる。一方、シリコーン系粘着剤層１３の無アルカリガラスに対する粘着力は、上限値が３００ｍＮ／２５ｍｍ以下であり、好ましくは２５０ｍＮ／２５ｍｍ以下であり、特に好ましくは２００ｍＮ／２５ｍｍ以下である。シリコーン系粘着剤層１３の粘着力の上限値が３００ｍＮ／２５ｍｍ以下であることにより、モバイル電子機器のディスプレイ６に貼付した表面保護パネル５を当該ディスプレイ６から簡単に再剥離することができ、貼り直し等を容易に行うことができる。
【００６２】  また、シリコーン系粘着剤層１３の厚さは、下限値が５μｍ以上であることが好ましく、特に２０μｍ以上であることが好ましく、さらには３０μｍ以上であることが好ましい。シリコーン系粘着剤層１３の厚さの下限値が５μｍ以上であることにより、所望の粘着力を発揮し、モバイル電子機器のディスプレイ６との密着性を確保することができる。一方、シリコーン系粘着剤層１３の厚さは、上限値が１００μｍ以下であることが好ましく、特に７０μｍ以下であることが好ましく、さらには５０μｍ以下であることが好ましい。シリコーン系粘着剤層１３の厚さの上限値が１００μｍ以下であることにより、製造過程に起因する残留溶剤や気泡の混入が有効に防止され、粘着力の安定性および光学特性に優れたものとすることができる。
【００６３】  シリコーン系粘着剤層１３の粘着力および厚さのそれぞれが上記の範囲内にあることにより、表面保護パネル５をモバイル電子機器のディスプレイ６から再剥離するときに、より容易に剥離することができる。
【００６４】  シリコーン系粘着剤層１３は、シリコーン系粘着剤から構成され、好ましくは、上記の粘着力を満たすシリコーン系粘着剤から構成される。シリコーン系粘着剤は、オルガノポリシロキサン、特に付加型オルガノポリシロキサン（の硬化物）を含有することが好ましい。かかるシリコーン系粘着剤は、上記の粘着力を満たし易く、また、加工性にも優れる。
【００６５】  付加型オルガノポリシロキサンは、シロキサン結合を主骨格としアルケニル基を有するオルガノポリシロキサンとオルガノハイドロジェンポリシロキサンとを反応させて得られるものであることが好ましい。
【００６６】  シロキサン結合を主骨格としアルケニル基を有するオルガノポリシロキサンは、次の平均単位式（１）で示される化合物であって、かつ分子中に少なくとも２個のアルケニル基を有する化合物であることが好ましい。  Ｒ１ａＳｉＯ（４−ａ）／２・・・（１）（式中、Ｒ１は互いに同一又は異種の炭素数１〜１２、好ましくは１〜８の非置換又は置換の１価炭化水素基であり、ａは１．５〜２．８、好ましくは１．８〜２．５、より好ましくは１．９５〜２．０５の範囲の正数である。）
【００６７】  上記Ｒ１で示される珪素原子に結合した非置換又は置換の１価炭化水素基としては、例えば、ビニル基、アリル基、プロペニル基、イソプロペニル基、ブテニル基、ヘキセニル基、シクロヘキセニル基、オクテニル基等のアルケニル基、メチル基、エチル基、プロピル基、イソプロピル基、ブチル基、イソブチル基、ｔｅｒｔ−ブチル基、ペンチル基、ネオペンチル基、ヘキシル基、シクロヘキシル基、オクチル基、ノニル基、デシル基等のアルキル基、フェニル基、トリル基、キシリル基、ナフチル基等のアリール基、ベンジル基、フェニルエチル基、フェニルプロピル基等のアラルキル基や、これらの基の水素原子の一部又は全部をフッ素、臭素、塩素等のハロゲン原子、シアノ基等で置換したもの、例えばクロロメチル基、クロロプロピル基、ブロモエチル基、トリフルオロプロピル基、シアノエチル基等が挙げられる。アルケニル基としては、硬化時間の短さおよび生産性の点から、ビニル基が好ましい。
【００６８】  オルガノハイドロジェンポリシロキサンは、分子中にＳｉＨ基を有する。上記オルガノポリシロキサンのアルケニル基と、オルガノハイドロジェンポリシロキサンのＳｉＨ基とが反応することにより、両者は付加反応し、付加型オルガノポリシロキサンが得られる。
【００６９】  付加型オルガノポリシロキサンは、白金触媒の存在下で良好に硬化するため、上記シリコーン粘着剤は、白金触媒を含有することが好ましい。白金触媒としては、白金黒、塩化第２白金、塩化白金酸、塩化白金酸と１価アルコールとの反応物、塩化白金酸とオレフェン類との錯体、白金ビスアセトアセテート等を例示することができる。
【００７０】  上記シリコーン粘着剤中における白金触媒の含有量は、付加型オルガノポリシロキサン１００質量部に対して、０．０１〜３質量部であることが好ましく、特に０．０５〜２質量部であることが好ましい。白金触媒の含有量が上記の範囲内にあることにより、塗工を妨げることなく、付加型オルガノポリシロキサンを硬化させ、シリコーン系粘着剤層１３を形成することができる。
【００７１】  付加型オルガノポリシロキサンには、本発明の目的を損なわない範囲において粘着力を高めるため、分子中に３官能性又は４官能性のシロキサン単位を含むオルガノポリシロキサン（シリコーンレジン）を含有させることができる。
【００７２】  上記シリコーン粘着剤中における３官能性又は４官能性のシロキサン単位を含むオルガノポリシロキサンの含有量は、付加型オルガノポリシロキサン１００質量部に対して０〜１００質量部であることが好ましく、特に５〜７０質量部であることが好ましく、さらには１０〜５０質量部であることが好ましい。３官能性又は４官能性のシロキサン単位を含むオルガノポリシロキサンの含有量が多すぎると、シリコーン系粘着剤層１３の粘着力が上昇し、再剥離性が低下するおそれがある。
【００７３】  シリコーン系粘着剤層１３を形成するには、例えば、付加型オルガノポリシロキサンと、所望により３官能性又は４官能性のシロキサン単位を含むオルガノポリシロキサンと、白金触媒とを、メチルエチルケトン、トルエン、酢酸エチル、キシレン等の溶媒で１０〜６０質量％程度に希釈した塗布溶液を、塗布対象（例えば、透明樹脂フィルム１１や、剥離シート２ａの剥離面）に塗布し、加熱して硬化させればよい。加熱温度は、９０〜１８０℃程度であることが好ましく、加熱時間は１〜５分間程度であることが好ましい。
【００７４】（４）両面粘着シートの物性  本実施形態に係る両面粘着シート１のヘイズ値（ＪＩＳ Ｋ７１３６：２０００に準じて測定した値）は、２．０％以下であることが好ましく、特に１．５％以下であることが好ましく、さらには１．０％以下であることが好ましい。両面粘着シート１のヘイズ値が２．０％以下であると、透明性が高く、モバイル電子機器のディスプレイ側表面用の表面保護パネルとして好適なものが得られる。
【００７５】２．剥離シート  剥離シート２ａ，２ｂとしては、特に限定されることはなく、公知のプラスチックフィルムを用いることができる。例えば、ポリエチレンフィルム、ポリプロピレンフィルム、ポリブテンフィルム、ポリブタジエンフィルム、ポリメチルペンテンフィルム、ポリ塩化ビニルフィルム、塩化ビニル共重合体フィルム、ポリエチレンテレフタレートフィルム、ポリエチレンナフタレートフィルム、ポリブチレンテレフタレートフィルム、ポリウレタンフィルム、エチレン酢酸ビニルフィルム、アイオノマー樹脂フィルム、エチレン・（メタ）アクリル酸共重合体フィルム、エチレン・（メタ）アクリル酸エステル共重合体フィルム、ポリスチレンフィルム、ポリカーボネートフィルム、ポリイミドフィルム、フッ素樹脂フィルム等が用いられる。また、これらの架橋フィルムも用いられる。さらに、これらの積層フィルムであってもよい。
【００７６】  上記剥離シート２ａ，２ｂの剥離面（特に両面粘着シート１と接する面）、特に上記剥離シート２ｂの剥離面には、剥離処理が施されていることが好ましい（剥離シート２ａとして、剥離処理が施されていないプラスチックフィルムをそのまま使用することも好ましい）。剥離処理に使用される剥離剤としては、例えば、アルキッド系、シリコーン系、フッ素系、不飽和ポリエステル系、ポリオレフィン系、ワックス系の剥離剤が挙げられる。なお、剥離シート２ａ，２ｂのうち、一方の剥離シートを剥離力の大きい重剥離型剥離シートとし、他方の剥離シートを剥離力の小さい軽剥離型剥離シートとすることが好ましい。
【００７７】  剥離シート２ａ，２ｂの厚さについては特に制限はないが、通常２０〜１５０μｍ程度である。
【００７８】３．剥離シート付き両面粘着シートの製造  剥離シート付き両面粘着シート３の一製造例としては、剥離シート２ｂの剥離面にアクリル系粘着剤層１２を形成し、その後、当該アクリル系粘着剤層１２に透明樹脂フィルム１１を貼合する。次いで、その透明樹脂フィルム１１の露出面にシリコーン系粘着剤層１３を形成し、その後、当該シリコーン系粘着剤層１３に、剥離シート２ａの剥離面が接触するように剥離シート２ａを貼合し、剥離シート付き両面粘着シート３を得る。この製造例において、アクリル系粘着剤層１２の形成とシリコーン系粘着剤層１３の形成とを入れ替えてもよい。
【００７９】  また、剥離シート付き両面粘着シート３の他の製造例としては、剥離シート２ａの剥離面にシリコーン系粘着剤層１３を形成した後、シリコーン系粘着剤層１３の露出面に、透明樹脂フィルム１１を貼合し、これを第１の積層体とする。一方、剥離シート２ｂの剥離面にアクリル系粘着剤層１２を形成し、これを第２の積層体とする。次いで、第１の積層体の透明樹脂フィルム１１と第２の積層体のアクリル系粘着剤層１２とが重なるように、第１の積層体と第２の積層体とを貼り合わせて、剥離シート付き両面粘着シート３を得る。上記第１の積層体の製造において、シリコーン系粘着剤層１３は透明樹脂フィルム１１側に形成してもよい。また、上記製造例において、アクリル系粘着剤層１２の形成とシリコーン系粘着剤層１３の形成とを入れ替えてもよい。
【００８０】〔表面保護パネル〕  本実施形態に係る表面保護パネル５は、図２に示すように、上記両面粘着シート１と、当該両面粘着シート１のアクリル系粘着剤層１２に積層された透明硬質板４とを備えて構成される。なお、図２に示すように、シリコーン系粘着剤層１３における透明樹脂フィルム１１側の反対側には、剥離シート２ａが積層されていてもよい。
【００８１】１．透明硬質板  透明硬質板４は、モバイル電子機器のディスプレイ６に衝撃が加わった場合に、当該ディスプレイ６が割れないように保護するためのものであり、通常、ＪＩＳ  Ｋ７１２７：１９９９に準拠して測定したヤング率が１０ＧＰａ以上のものが該当する。本実施形態における透明硬質板４としては、透明性および強度に優れたガラス板、ポリカーボネート板、アクリル樹脂板等が好ましく挙げられる。これらの中でも、耐久性の観点から、ガラス板が好ましく、特に強化ガラスからなるガラス板が好ましく、さらには化学強化ガラス（化学処理により表面に圧縮応力層が形成されたガラス）からなるガラス板が好ましい。
【００８２】  透明硬質板４の厚さは、０．１〜５ｍｍであることが好ましく、特に０．３〜３ｍｍであることが好ましく、さらには０．５〜２ｍｍであることが好ましい。透明硬質板４の厚さが０．１ｍｍ以上であることにより、衝撃が加わっても割れ難いものとなる。また、透明硬質板４の厚さが５ｍｍ以下であることにより、表面保護パネル５が過度に重くなることを防止することができ、ひいては表面保護パネル５を貼付したモバイル電子機器が重くなること抑制することができる。
【００８３】２．表面保護パネルの製造方法  本実施形態に係る表面保護パネル５を製造するには、前述した剥離シート付き両面粘着シート３から剥離シート２ｂを剥離し、露出したアクリル系粘着剤層１２に、透明硬質板４を貼合すればよい。
【００８４】３．表面保護パネルの使用方法  本実施形態に係る表面保護パネル５を使用するには、図３に示すように、シリコーン系粘着剤層１３から剥離シート２ａを剥離し、露出したシリコーン系粘着剤層１３がモバイル電子機器のディスプレイ６（通常はトップガラス）のエンドユーザー側に露出している表面に接触するようにして、表面保護パネル５をディスプレイ６に圧着し、貼付する。この作業は、エンドユーザーが手作業で行うことができる。
【００８５】  このとき、表面保護パネル５は、透明硬質板４、アクリル系粘着剤層１２、透明樹脂フィルム１１およびシリコーン系粘着剤層１３をその順で積層してなる構成を有するとともに、アクリル系粘着剤の２３℃における損失正接、アクリル系粘着剤層１２の厚さ、およびシリコーン系粘着剤層１３の無アルカリガラスに対する粘着力が前述した範囲にあることにより、エンドユーザーによる手作業であっても、シリコーン系粘着剤層１３とディスプレイ６との間に気泡が残ることが抑制される。また、ディスプレイ６に貼付した表面保護パネル５を貼り直すなどの場合であっても、表面保護パネル５は、ディスプレイ６から容易に剥離することができる。
【００８６】  以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００８７】  例えば、剥離シート付き両面粘着シート３における剥離シート２ａ，２ｂのいずれか一方は省略されてもよい。また、両面粘着シート１における透明樹脂フィルム１１とアクリル系粘着剤層１２との間および／または透明樹脂フィルム１１とシリコーン系粘着剤層１３との間には、他の層が存在していてもよい。
【実施例】
【００８８】  以下、実施例等により本発明をさらに具体的に説明するが、本発明の範囲はこれらの実施例等に限定されるものではない。【００８９】〔実施例１〕  アクリル酸ｎ−ブチル６０質量部、アクリル酸メチル２０質量部およびアクリル酸２−ヒドロキシエチル２０質量部を共重合させて、（メタ）アクリル酸エステル重合体を調製した。この（メタ）アクリル酸エステル重合体の分子量を後述する方法で測定したところ、重量平均分子量６０万であった。【００９０】  上記で得られた（メタ）アクリル酸エステル重合体１００質量部（固形分換算；以下同じ）と、イソシアネート系架橋剤としてのトリメチロールプロパン変性トリレンジイソシアネート（日本ポリウレタン社製，コロネートＬ）０．３質量部とを混合し、十分に撹拌して、メチルエチルケトンで希釈することにより、固形分濃度３０質量％のアクリル系粘着剤塗布液を得た。【００９１】  得られたアクリル系粘着剤塗布液を、ポリエチレンテレフタレートフィルムの片面をシリコーン系剥離剤で剥離処理した剥離シート（リンテック社製，ＲＬ−１，厚さ：３８μｍ）の剥離処理面にナイフコーターで塗布したのち、９０℃で１分間乾燥させ、厚さ５０μｍのアクリル系粘着剤層を形成した。【００９２】  次いで、上記アクリル系粘着剤層に、透明樹脂フィルムとしてのポリエチレンテレフタレートフィルム（東洋紡社製，コスモシャイン  ＰＥＴ５０Ａ４３００，厚さ：５０μｍ）を貼合し、透明樹脂フィルム／アクリル系粘着剤層／剥離シートからなる積層体を得た。【００９３】  一方、シロキサン結合を主骨格としビニル基を有するオルガノポリシロキサン及びオルガノハイドロジェンポリシロキサンからなる付加型オルガノポリシロキサン（信越化学工業社製，ＫＳ−８４７Ｈ）１００質量部と、３官能性又は４官能性のシロキサン単位を含むオルガノポリシロキサン（シリコーンレジン；東レダウコーニング社製，ＳＤ−４５８４）２５質量部と、白金触媒（東レダウコーニング社製，ＳＲＸ−２１２  ＣＡＴＡＡＫＹＳＴ）０．６質量部とを混合し、十分に撹拌して、メチルエチルケトンで希釈することにより、固形分濃度２５質量％のシリコーン系粘着剤塗布液を得た。【００９４】  得られたシリコーン系粘着剤塗布液を、上記積層体の透明樹脂フィルム上にナイフコーターで塗布したのち、９０℃で１分間乾燥させ、厚さ３５μｍのシリコーン系粘着剤層を形成した。その後、シリコーン系粘着剤層の露出面に、剥離シートとしての、剥離処理や易接着処理が施されていない未処理ＰＥＴフィルム（東レ社製，ルミラーＴ６０，厚さ：５０μｍ）を貼合し、剥離シート／アクリル系粘着剤層／透明樹脂フィルム／シリコーン系粘着剤層／剥離シートからなる剥離シート付き両面粘着シートを得た。【００９５】〔実施例２〕  アクリル系粘着剤塗布液の調製において、イソシアネート系架橋剤の配合量を０．８質量部に変更する以外、実施例１と同様にして剥離シート付き両面粘着シートを作製した。【００９６】〔実施例３〕  アクリル系粘着剤層の厚さを３０μｍに変更する以外、実施例１と同様にして剥離シート付き両面粘着シートを作製した。【００９７】〔実施例４〕  シリコーン系粘着剤塗布液の調製において、３官能性又は４官能性のシロキサン単位を含むオルガノポリシロキサンの配合量を４０質量部に変更する以外、実施例１と同様にして剥離シート付き両面粘着シートを作製した。【００９８】〔実施例５〕  シリコーン系粘着剤層の厚さを５０μｍに変更する以外、実施例１と同様にして剥離シート付き両面粘着シートを作製した。【００９９】〔比較例１〕  アクリル系粘着剤塗布液の調製において、イソシアネート系架橋剤の配合量を２．０質量部に変更する以外、実施例１と同様にして剥離シート付き両面粘着シートを作製した。【０１００】〔比較例２〕  アクリル系粘着剤層の厚さを１０μｍに変更する以外、実施例１と同様にして剥離シート付き両面粘着シートを作製した。【０１０１】〔比較例３〕  シリコーン系粘着剤塗布液の調製において、３官能性又は４官能性のシロキサン単位を含むオルガノポリシロキサンの配合量を８０質量部に変更する以外、実施例１と同様にして剥離シート付き両面粘着シートを作製した。【０１０２】  ここで、前述した重量平均分子量（Ｍｗ）は、ゲルパーミエーションクロマトグラフィー（ＧＰＣ）を用いて以下の条件で測定（ＧＰＣ測定）した標準ポリスチレン換算の重量平均分子量である。＜測定条件＞・ＧＰＣ測定装置：東ソー社製，ＨＬＣ−８０２０・ＧＰＣカラム（以下の順に通過）：東ソー社製  ＴＳＫ  ｇｕａｒｄ  ｃｏｌｕｍｎ  ＨＸＬ−Ｈ  ＴＳＫ  ｇｅｌ  ＧＭＨＸＬ（×２）  ＴＳＫ  ｇｅｌ  Ｇ２０００ＨＸＬ・測定溶媒：テトラヒドロフラン・測定温度：４０℃【０１０３】〔試験例１〕（損失正接の測定）  実施例および比較例で調製したアクリル系粘着剤塗布液を、ポリエチレンテレフタレートフィルムの片面をシリコーン系剥離剤で剥離処理した剥離シート（リンテック社製，ＲＬ−１，厚さ：３８μｍ）の剥離処理面にナイフコーターで塗布したのち、９０℃で１分間乾燥させ、厚さ２５μｍのアクリル系粘着剤層を形成した。このアクリル系粘着剤層を複数積層するとともに打ち抜き加工を行い、直径８ｍｍ、厚さ３ｍｍの試験片を作製した。得られた試験片について、ねじり剪断法により、以下の条件で損失正接を測定した。結果を表１に示す。・動的粘弾性測定装置：レオメトリック社製，ＤＹＮＡＭＩＣ ＡＮＡＬＹＺＥＲ ＲＤＡ II・周波数：１Ｈｚ・温度：２３℃【０１０４】〔試験例２〕（粘着力の測定）  実施例および比較例で作製した剥離シート付き両面粘着シートから、アクリル系粘着剤層側の剥離シートを剥離し、露出したアクリル系粘着剤層にポリエチレンテレフタレートフィルム（東レ社製，ＰＥＴ２５  Ｓ１０，厚さ：２５μｍ）を貼合し、ポリエチレンテレフタレートフィルム／アクリル系粘着剤層／透明樹脂フィルム／シリコーン系粘着剤層／剥離シートからなる積層体を得た。得られた積層体を２５ｍｍ×２５０ｍｍに裁断し、これをサンプルとした。【０１０５】  ２３℃、５０％ＲＨの環境下にて、上記サンプルから剥離シートを剥離し、露出したシリコーン系粘着剤層を、無アルカリガラス（コーニング社製，イーグルＸＧ）に対し２ｋｇのゴムローラを用いて貼付し、２４時間放置した。【０１０６】  その後、万能型引張試験機（オリエンテック社製，テンシロンＵＴＭ−４−１００）を用い、ＪＩＳ  Ｚ０２３７：２００９に��じて、剥離速度３００ｍｍ／ｍｉｎ、剥離角度１８０°の条件でシリコーン系粘着剤層の粘着力（ｍＮ／２５ｍｍ）を測定した。結果を表１に示す。【０１０７】〔試験例３〕（ヘイズ値の測定）  実施例および比較例で使用した透明樹脂フィルム、ならびに実施例および比較例で作製した剥離シート付き両面粘着シートから２枚の剥離シートを剥離した両面粘着シート（アクリル系粘着剤層／透明樹脂フィルム／シリコーン系粘着剤層）に対して光を入射し、ヘイズメーター（日本電色工業社製，ＮＤＨ２０００）を使用し、ＪＩＳ Ｋ７１３６：２０００に準じてそれぞれのヘイズ値（％）を測定した。結果を表１に示す。【０１０８】〔試験例４〕（気泡残り評価）  実施例および比較例で作製した剥離シート付き両面粘着シートからアクリル系粘着剤層側の剥離シートを剥離し、露出したアクリル系粘着剤層を、７０ｍｍ×１４０ｍｍの大きさの化学強化ガラス板（コーニング社製，ゴリラガラス，厚さ：１．１ｍｍ，ヤング率：７２ＧＰａ）に対しラミネーターで貼合し、剥離シート付きの表面保護パネルを得た。【０１０９】  次いで、剥離シート付きの表面保護パネルのシリコーン系粘着剤層から剥離シートを剥離し、露出したシリコーン系粘着剤層を、７０ｍｍ×１５０ｍｍの大きさのソーダライムガラス（セントラル硝子社製，厚さ：１．１ｍｍ）に対し手作業で貼合した。このとき、表面保護パネルのシリコーン系粘着剤層とソーダライムガラスとの間に気泡が残らなかった場合を気泡残り評価良好（○）、気泡が残った場合を気泡残り評価不良（×）と判断した。なお、この気泡残り評価では、３人の評価者それぞれが上記貼合作業を行い、３人とも気泡が残らなかった場合を評価良好（○）と判断し、一人でも気泡が残った場合は他の評価者の結果に拘わらず評価不良（×）と判断した。結果を表１に示す。【０１１０】〔試験例５〕（再剥離性の評価）  試験例４で作製した表面保護パネルおよびソーダライムガラスの積層体（化学強化ガラス板／アクリル系粘着剤層／透明樹脂フィルム／シリコーン系粘着剤層／ソーダライムガラス）のシリコーン系粘着剤層とソーダライムガラスとの界面にて、表面保護パネル（化学強化ガラス板／アクリル系粘着剤層／透明樹脂フィルム／シリコーン系粘着剤層）とソーダライムガラスとを手作業で剥離した。このとき、問題なく剥離できた場合を再剥離性良好（○）、化学強化ガラス板またはソーダライムガラスが割れたり、剥離できなかった場合を再剥離性不良（×）と判断した。結果を表１に示す。【０１１１】
【表１】
2016103372.tif 000003
【０１１２】  表１から分かるように、実施例で得られた表面保護パネルは、手作業であっても、貼付時に気泡が残り難く、剥離も容易に行うことができた。
【産業上の利用可能性】
【０１１３】  本発明に係る表面保護パネル用両面粘着シートおよび表面保護パネルは、例えばスマートフォンやタブレット端末等におけるディスプレイを保護するための表面保護パネルであって、エンドユーザーが貼付・剥離作業を行う表面保護パネルとして好適に使用することができる。
【符号の説明】
【０１１４】１…（表面保護パネル用）両面粘着シート  １１…透明樹脂フィルム  １２…アクリル系粘着剤層  １３…シリコーン系粘着剤層２ａ，２ｂ…剥離シート３…剥離シート付き両面粘着シート４…透明硬質板５…表面保護パネル６…ディスプレイ
【図１】
2016103372.tif 000004
【図２】
2016103372.tif 000005
【図３】
2016103372.tif 000006
【国際調査報告】
2016103372.tif 000007
2016103372.tif 000008
2016103372.tif 000009
2016103372.tif 000010